(57)【要約】      （修正有）【課題】カーペットや絨毯をコンクリートスラブの床面上にアンダーフェルトを介して敷設したとき、人が歩いたりしたときに生じる振動等による騒音を効果的に低減できる防音性に優れるアンダーフェルト及びそれを用いた床面の防音施工方法を提供する。【解決手段】カーペット１６を床面に敷くときに、カーペット１６とコンクリートスラブからなる床面１５との間に介されるアンダーフェルト１１であって、アンダーフェルト１１の床面１５側となる面にラテックス層１４が形成されており、ラテックス層１４の内側に境界層１３が形成されている。【選択図】図１
2016130402.tif 000002
【特許請求の範囲】
【請求項１】
カーペットをコンクリートスラブからなる床面上に敷くときに、カーペットと床面との間に介されるアンダーフェルトであって、該アンダーフェルトの床面側となる面にラテックス層が形成されていることを特徴とする防音アンダーフェルト。
【請求項２】
ラテックス層の内側に境界層が形成されていることを特徴とする請求項１に記載の防音アンダーフェルト。
【請求項３】
ラテックス層を構成するポリマーが官能基を導入した変性ポリマーからなり、前記官能基には有機減衰フィラーが結合していることを特徴とする請求項１又は２に記載の防音アンダーフェルト。
【請求項４】
ラテックス層を構成するポリマー中にフタロシアニン化合物、ヨウ素系化合物及び金属イオンの少なくとも１種がさらに含まれていることを特徴とする請求項１〜３のいずれかに記載の防音アンダーフェルト。
【請求項５】
フェルト中に導電性材料が含まれていることを特徴とする請求項１〜４のいずれかに記載の防音アンダーフェルト。
【請求項６】
コンクリートスラブの床面上に請求項１〜５のいずれかに記載の防音アンダーフェルトをラテックス層側を床面側にして敷設し、次いで、前記防音アンダーフェルト上にカーペットを敷設することを特徴とする床面の防音施工方法。
【請求項７】
コンクリートスラブの床面上に請求項１〜６のいずれかに記載のラテックス層を構成するラテックスを塗布し、次いで、ラテックス上にアンダーフェルトを敷設し、この後、アンダーフェルト上にカーペットを敷設することを特徴とする床面の防音施工方法。
【発明の詳細な説明】
【技術分野】
【０００１】
本発明は、建築物床面に施されているカーペットや絨毯の下敷きとして用いる防音性アンダーフェルト及びそれを用いた床面の防音施工方法に関する。詳細にはカーペットや絨毯をコンクリートスラブの床面上に敷設する際に使用される防音性に優れるアンダーフェルト及びそれを用いた床面の防音施工方法に関する。
【背景技術】
【０００２】
従来から、カーペットや絨毯をコンクリートスラブの床面に敷設する施工方法として、主に、接着工法とグリッパー工法とが用いられている。
【０００３】
接着工法は、カーペットや絨毯の裏面に接着剤を塗布して床面に直に固定する工法であるため、カーペットや絨毯の敷設面全体がクッション性に乏しく、その上を歩いたり座ったりする際には硬い感触を与えるという欠点があった。
【０００４】
また接着工法では、硬化した接着剤を介してコンクリートスラブの床面にカーペットや絨毯が固定されているため、カーペットの繊維が傷みやすく、しかも一旦、床面に施工したカーペットや絨毯は、剥がす際に破損することが多く、再利用することは困難であった。さらに、接着剤を介してコンクリートスラブの床面にカーペットや絨毯を接着した場合、人が歩いたりしたときに生じる振動が床面に直に伝わることから、大きな騒音を発生するという問題も生じていた。
【０００５】
一方、グリッパー工法は、現在一般に行われている工法であり、床面の周辺にグリッパーと称する板材を固定すると共にその内側にフェルトを敷き詰め、それらグリッパーとフェルトの上面にカーペットや絨毯を敷設する工法である。このグリッパー工法では、グリッパーを構成する板材上面側に多数のピンを壁方向に傾けた状態に突出させておき、グリッパーの上方に敷設したカーペットの周縁部を前述の多数のピンに引っ掛けることで、カーペットや絨毯を引張状態に床面上に固定していた（特許文献１参照）。
【０００６】
ところが、このグリッパー工法は、グリッパーをなす板材に上向きの多数のピンが設けられているため、カーペットや絨毯の周縁部の磨耗や破損を引き起こし易く、施工時や施工後には、その多数の上向きのピンで怪我をすることもあった。
【０００７】
また、このグリッパー工法では、コンクリートスラブ床面の周辺に固定したグリッパーで囲まれた内側にフェルトが敷き詰められており、そのフェルトのクッション性によって人が歩いたりしたときに生じる振動は直接床面に伝わることはなく、緩和されるものの、騒音問題を解決するに十分な防音性を確保するには至っていなかった。
【先行技術文献】
【特許文献】
【０００８】
【特許文献１】特開２０１１−２４１６４９号公報
【発明の概要】
【発明が解決しようとする課題】
【０００９】
本発明は、このような従来工法、特にグリッパー工法における騒音問題に着目し、その問題解決を果たすべく、鋭意検討の結果なされたものであり、カーペットや絨毯をコンクリートスラブの床面上に敷設する際にラテックス層を有する防音性に優れるアンダーフェルトを使用することで騒音問題を解決するに十分な防音性を確保することができることを見出し、この知見に基づいて本発明を完成させたのである。
【００１０】
すなわち本発明は、カーペットや絨毯をコンクリートスラブの床面上にアンダーフェルトを介して敷設したとき、人が歩いたりしたときに生じる振動等による騒音を効果的に低減できる防音性に優れるアンダーフェルト及びそれを用いた床面の防音施工方法を提供することを目的とするものである。
【課題を解決するための手段】
【００１１】
上記目的を達成する為、請求項１に記載の発明は、カーペットをコンクリートスラブからなる床面上に敷くときに、カーペットと床面との間に介されるアンダーフェルトであって、該アンダーフェルトの床面側となる面にラテックス層が形成されていることを特徴とする防音アンダーフェルトをその要旨とした。
【００１２】
請求項２に記載の発明は、ラテックス層の内側に境界層が形成されていることを特徴とする請求項１に記載の防音アンダーフェルトをその要旨とした。
【００１３】
請求項３に記載の発明は、ラテックス層を構成するポリマーが官能基を導入した変性ポリマーからなり、前記官能基には有機減衰フィラーが結合していることを特徴とする請求項１又は２に記載の防音アンダーフェルトをその要旨とした。
【００１４】
請求項４に記載の発明は、ラテックス層を構成するポリマー中にフタロシアニン化合物、ヨウ素系化合物及び金属イオンの少なくとも１種がさらに含まれていることを特徴とする請求項１〜３のいずれかに記載の防音アンダーフェルトをその要旨とした。
【００１５】
請求項５に記載の発明は、フェルト中に導電性材料が含まれていることを特徴とする請求項１〜４のいずれかに記載の防音アンダーフェルトをその要旨とした。
【００１６】
請求項６に記載の発明は、コンクリートスラブの床面上に請求項１〜５のいずれかに記載の防音アンダーフェルトをラテックス層側を床面側にして敷設し、次いで、前記防音アンダーフェルト上にカーペットを敷設することを特徴とする床面の防音施工方法をその要旨とした。
【００１７】
請求項７に記載の発明は、コンクリートスラブの床面上に請求項１〜６のいずれかに記載のラテックス層を構成するラテックスを塗布し、次いで、ラテックス上にアンダーフェルトを敷設し、この後、アンダーフェルト上にカーペットを敷設することを特徴とする床面の防音施工方法をその要旨とした。
【発明の効果】
【００１８】
請求項１〜５に記載の防音アンダーフェルトにあっては、床面側となる面にラテックス層が形成されており、この防音アンダーフェルトをコンクリートスラブからなる床面上に敷くときに、ラテックス層側を床面側にして敷設し、次いで、前記防音アンダーフェルト上にカーペットを敷設することで、アンダーフェルトがクッション性を付与すると共に人が歩いたりしたときに生じる振動等による騒音を吸音して減衰するようになっており、さらに床面側に配されるラテックス層が遮音層として働き、スラブ側への音の透過を効果的に抑制し、優れた防音性が発揮されるようになっている。
【００１９】
請求項６及び７に記載の床面の防音施工方法にあっては、カーペットの下にラテックス層を有するアンダーフェルトがラテックス層をコンクリートスラブからなる床面側にして敷設されることから、アンダーフェルトがクッション性を付与すると共に人が歩いたりしたときに生じる振動等による騒音を吸音して減衰し、さらに床面側に配されるラテックス層が効果的に低減できる防音床構造を造り出すことができる。
【図面の簡単な説明】
【００２０】
【図１】本発明に係るアンダーフェルトの実施例を示す要部拡大断面図。
【図２】本発明に係るアンダーフェルトの遮音度の評価結果を示すグラフ。
【図３】本発明に係るアンダーフェルトの試験片を遮音度評価に用いる遮音箱に取り付けた状態を示す斜視図。
【発明を実施するための形態】
【００２１】
以上、本発明の防音アンダーフェルト及び床面の防音施工方法について、さらに詳しく説明する。図１に示す形態は、コンクリートスラブからなる床面１５の周辺にグリッパーと称する板材（図示しない）を固定すると共にその内側に本発明の防音アンダーフェルト１１を敷き詰め、それらグリッパー（図示しない）と防音アンダーフェルト１１の上面にカーペット１６を敷設するグリッパー工法を採用したものである。
【００２２】
図１に示すように、本発明の防音アンダーフェルト１１は、カーペット１６を床面１５に敷くときに、カーペット１６と床面１５との間に敷くアンダーフェルトであって、該アンダーフェルト１２の床面側となる面にラテックス層１４が形成されていることを特徴とするものである。
【００２３】
本発明の防音アンダーフェルト１１を構成するフェルト１２としてはニードルフェルトやプレスフェルトなど特に限定されない。また、フェルト１２の構成繊維としても特に限定されず、反毛１００％のものから、反毛にポリエステル繊維などの合成繊維を混合したものなどを用いることもできる。例えば反毛８０重量％、好ましくは６０重量％に合成繊維（残部）を混合したフェルトなど、十分な強度を有して取り扱い性良好なものが望ましい。
【００２４】
図１に示す形態では、フェルト１２の床面側となる面にポリプロピレンヘッシャンクロス（境界層１３）がニードルパンチによって固定されており、この境界層１３表面にラテックス層４が形成されている。
【００２５】
ラテックス層１４は、フェルト１２の境界層１３側からラテックスを塗布又は含浸することで、ラテックス層１４を構成するポリマーがフェルト１２の境界層１３側に一部浸透した状態で固化することで形成されたものである。このため、ラテックス層１４表面は平滑であるものの、フェルト１２の境界層１３側に一部浸透したラテックス層がアンカーのように入り込んで固化しているために、製造時や取り扱い時に容易に剥離しないようになっている。また、フェルト層１２に接着剤などを用いて一体化したものではないので、所定の大きさ、形にカットし、貼り合わせるという工程の必要がなく、その分、製造コストを低減化することができる。さらにラテックスをフェルト１２の境界層１３側から塗布又は含浸させたとき、境界層１３によって塗布又は含浸させたラテックスの大部分がフェルト１２内部への浸透を阻害されるようになっているので、フェルト１２のクッション性が確保され、境界層１３を境にして表面側にラテックス層１４が形成されるようになっている。
【００２６】
尚、境界層１３としては、フェルト１２に十分な強度を付与すると共にラテックスのフェルト１２内部への浸透を阻害できるものであれば特に限定されない。例えば不織布、フェルト、紙、織物、編物或いはこれらの複合物を挙げることができ、より好ましくはポリプロピレンヘッシャンクロス、ポリエステルヘッシャンクロスなどのジュート織物、ポリプロピレン繊維やポリエステル繊維からなるスパンポンド不織布、ポリプロピレン繊維やポリエステル繊維を用いた織布などを挙げることができ、この境界層１３のフェルト１２の一方面側への固定手段としてはニードルパンチが好ましい。
【００２７】
本発明の防音アンダーフェルト１１は、図１に示すように、フェルト１２の一方面側に形成されたラテックス層１４を床面側にして、カーペット１６と床面１５との間に敷くことで、人が歩いたりしたときに生じる振動等による騒音をフィルム状をなすラテックス層１４が遮音層として働き、スラブ１５側への音の透過を効果的に抑制するようになっている。
【００２８】
このラテックス層を構成するポリマーとしては、例えばポリブタジエン（ＰＢ）、ニトリルゴム（ＮＢＲ）、天然ゴム（ＮＲ）、ブチルゴム（ＩＩＲ）、スチレンブタジエンゴム（ＳＢＲ）、クロロプレンゴム（ＣＲ）、フッ素系ゴム及びシリコンゴムから選ばれる１種若しくは２種以上を挙げることができる。
【００２９】
ラテックス層１４は、、フェルト１２の境界層１３が固定された側面からラテックスを塗布又は含浸させることで形成することができる。ラテックスの塗布又は含浸手段としては、例えばロールナイフコーターなどを用いたロール塗布方法、スプレーガンを用いた噴霧方法、ヘラや刷毛を用いた塗布方法或いは浸漬法などを用いることができる。
【００３０】
ラテックス層を構成するポリマーとしては、上述のポリマーに官能基を導入した変性ポリマーからなり、前記官能基には有機減衰フィラーが結合しているものを好ましい例として挙げることができる。ポリマーに導入される官能基としては、ポリマーの種類により適宜決定して用いるのであるが、具体的にはヒドロキシ基、カルボニル基、カルボキシル基、ニトロ基、アミノ基及びスルホ基の中から選ばれる少なくとも１種を挙げることができる。
【００３１】
有機減衰フィラーとは、ラテックス層１４が持つ遮音性能（音エネルギーの減衰性）を高める機能を持つ化合物である。具体的には、ｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、４，４’−チオビス（３−メチル−６−ｔｅｒｔ−ブチルフェノール）、及びＮ，Ｎ’−ジ−２−ナフチル−ｐ−フェニレンジアミンから選択された１種若しくは２種以上の化合物を挙げることができる。
【００３２】
この有機減衰フィラーのラテックス層を構成するポリマーへの配合量としては、ポリマー１００重量部に対し１〜２００重量部の割合で含まれていることが望ましい。有機減衰フィラーの含有量が１重量部を下回る場合、十分な減衰性を得ることができず、２００重量部を上回る場合には、範囲を超える分だけの減衰性が得られず不経済となるからである。
【００３３】
また、本発明の防音アンダーフェルト１１は、ラテックス層を構成するポリマー中にフタロシアニン化合物、ヨウ素系化合物及び金属イオンの少なくとも１種を含む形態を採ることもできる。これらフタロシアニン化合物、ヨウ素系化合物及び金属イオンは、抗菌、抗ウイルス性、消臭、アレルゲン低減効果などの機能を発揮するものである。
【００３４】
フタロシアニン化合物は、優れた抗菌、抗ウイルス性、消臭性、アレルゲン低減効果を有するものである。具体的には下記式に示す金属フタロシアニン化合物又はその誘導体（式中の金属Ｍは、Ｆｅ、Ｃｏ、Ｍｎ、Ｔｉ、Ｖ、Ｎｉ、Ｃｕ、Ｚｎ、Ｍｏ、Ｗ、Ｏｓから選択される金属である。）から選ばれる１種若しくは２種以上を挙げることができる。このフタロシアニン化合物は、単独で優れた抗菌性、抗ウイルス性、消臭性、アレルゲン低減効果を発揮するので好ましい。
【００３５】
【化１】
2016130402.tif 000003
【００３６】
ヨウ素系化合物は、優れた抗菌、抗ウイルス性、アレルゲン低減効果を有するものである。このヨウ素系化合物としては、ヨウ素を担体に担持、吸蔵させて複合化したヨードホール、あるいは前記ヨードホールをゲスト分子として、これをホスト分子に包接させたヨウ素包接体、１−（ジヨードメチルスルホニル）−４−メチルベンゼン及び３−ヨード−２−プロピニルブチルカーボネートからなるヨウ素系抗菌剤を挙げることができる。特に１−（ジヨードメチルスルホニル）−４−メチルベンゼン及び３−ヨード−２−プロピニルブチルカーボネートからなるヨウ素系化合物は、細菌やウイルスを直ぐに死滅させるのではなく、細胞壁のみを破壊してダメージを与えることで、細菌やウイルスから警報フェロモンを放出させ、周囲の細菌やウイルスを退散させるというメカニズムで抗菌、抗ウイルス性が発揮されるようになっている。
【００３７】
金属イオンとしては、銀や銅などの金属を含む金属繊維を用いる態様を挙げることができる。金属繊維からは銀や銅などの金属イオンが放出されるため、この金属イオンにより優れた抗菌、抗ウイルス性が発揮されることになる。
【００３８】
ラテックス層を構成するポリマー中には、例えばマイカ鱗片、ガラス片、グラスファイバー、カーボンファイバー、炭酸カルシウム、バライト、沈降硫酸バリウム等の物質や、腐食防止剤、染料、酸化防止剤、制電剤、安定剤、湿潤剤などを必要に応じて適宜加えることができる。
【００３９】
また、本発明の防音アンダーフェルトは、フェルト中に導電性材料が含まれている態様を採ることもできる。このような形態とすることで、防音アンダーフェルトは導電性を備えることになる。このため、例えば図１に示すように、防音アンダーフェルト１１をコンクリートスラブからなる床面１５上にラテックス層１４側を床面側にして敷設し、前記防音アンダーフェルト１１上に静電気除去機能を持つカーペット１６を敷設した場合、アンダーフェルト１１が導電性を備えることから、その分電気容量が増し、カーペット１６が持つ静電気除去機能が向上し、人体に帯電した静電気をより効率的に除去できるようになる。導電性材料としては、銀、銅、ニッケルなどの金属を繊維状に切断した金属繊維、繊維表面に銀、銅、ニッケルなどの金属メッキを施した金属メッキ繊維、繊維表面又は内部に硫化銅などの導電材料を結合させた繊維、カーボン繊維などの導電性繊維、銀、銅、ニッケルなどの金属粉やカーボン粉などの導電性材料の粉末などを挙げることができる。尚、導電性材料の含有量としては特に限定されないが、重量比で１〜１０重量％、好ましくは１〜３重量％の範囲で含まれているのが好ましい。
【００４０】
フェルト中に導電性材料が含まれている好ましい態様としては、上述の導電性繊維を綿状にしてフェルトの構成繊維とともに混紡してフリースを形成した後、ニードルパンチなどの絡合手段を用いて繊維相互を結合し、導電性繊維が均一に分散する導電性フェルトの形態とした形態、フェルト上に導電性繊維からなる繊維層を形成し、これらをニードルパンチなどの絡合手段を用いて繊維相互を結合し、フェルトの一方面側に導電性繊維からなる導電層を形成した形態、粉末状の導電性材料を用いる場合、バインダーを介してフェルトの構成繊維表面又は構成繊維間に導電性材料を付着させることで、導電性を有するフェルトとした形態、粉末状の導電性材料を配合したラテックスをフェルトに塗布又は含浸させて導電層を形成した形態などを挙げることができる。
【００４１】
フェルトの一方面側に導電性材料からなる導電層を形成した形態を採用する場合、その導電層側がカーペット側となるように敷設し、その上に帯電防止加工されたカーペットを敷設することで、人体に帯電した静電気をより効果的に除去することができる。この場合、導電性材料からなる導電層はフェルトの一方面側に一体に形成されていることから、カーペットの張り替え時や修理時に導電層が破損する恐れも少ない。
【００４２】
また、フェルトの一方面側に導電性材料からなる導電層を形成した形態を採用した場合であって、粉末状の導電性材料を配合したラテックスを構成するポリマーとして、官能基を導入した変性ポリマーからなり、前記官能基に有機減衰フィラーが結合しているものを用いた場合、有機減衰フィラーが電気エネルギーを熱エネルギーに変換する機能も発揮することから、導電層による静電気の除去機能をさらに高まり、より効果的な静電気除去を実現することができる。またこのような形態とした場合、フェルトの導電層は、静電気除去の他に電磁波の低減機能も発揮することになり、電子機器の電磁波ノイズによる障害を効果的に低減することができる。
【００４３】
次に、本発明の防音アンダーフェルトを用いた床面の防音施工方法について説明する。図１に示すように、この方法は、コンクリートスラブからなる床面１５の周辺にグリッパーと称する板材（図示しない）を固定すると共にその内側に請求項１〜５のいずれかに記載の防音アンダーフェルト１１を敷き詰め、それらグリッパー（図示しない）と防音アンダーフェルト１１の上面にカーペット１６を敷設するグリッパー工法を改良したものである。すなわちこの方法は、図１に示すように、コンクリートスラブの床面１５上に請求項１〜５のいずれかに記載の防音アンダーフェルト１１をラテックス層１４側を床面１５側にして敷設し、次いで、前記防音アンダーフェルト１１上にカーペット１６を敷設することを特徴とするものである。この方法により施工された床面は、カーペット１６の下にラテックス層１４側が床面１５側となるように敷設された防音アンダーフェルト１１のラテックス層１４が人が歩いたりしたときに生じる振動等による騒音を効果的に低減できる効果を奏する。
【００４４】
また、請求項１〜５のいずれかに記載の防音アンダーフェルトのラテックス層を構成するラテックスをコンクリートスラブの床面上に塗布し、次いで、このラテックス上にアンダーフェルトを敷設し、この後、アンダーフェルト上にカーペットを敷設する施工方法を採ることもできる。この施工方法を採用した場合、床面は、カーペット１６の下のフェルト１２と床面１５との間にラテックス層１４が形成されることになり、この場合も、床面１５に接するラテックス層１４が人が歩いたりしたときに生じる振動等による騒音を効果的に低減できる効果を奏する。
【００４５】
尚、本発明は、特許請求の範囲に記載された範囲で自由に変更して実施することができる。
【実施例】
【００４６】
実施例１
反毛を使用した雑フェルトの一面にＰＰヘッシャンクロスをニードルパンチして取り付けたアンダーフェルト（Ｗ２０００×１ｍｍ×１５ｍ、目付１，１００ｇ）に、ＰＰヘッシャンクロスを取り付けた側からアクリル系樹脂ラテックス（固形分６９重量％）に有機減衰フィラーとしてアクリル系樹脂１００重量部に対して１５重量部の割合でオクチル化ジフェニルアミンを配合したラテックスを塗布量が３３００ｇとなるように塗布し、乾燥したものを２０．７ｃｍ×２７．１ｃｍの大きさに裁断し、試験片（Ｃ１）とした。この例の場合、ＰＰヘッシャンクロスを境にＰＰヘッシャンクロス表面にラテックス層が形成され、雑フェルト側は十分なクッション性が確保されていた。
【００４７】
実施例２
ラテックスの塗布量を２３００ｇとした以外は実施例１と同様にして試験片（Ｃ２）とした。この例の場合、ＰＰヘッシャンクロスを境にＰＰヘッシャンクロス表面にラテックス層が形成され、雑フェルト側は十分なクッション性が確保されていた。
【００４８】
実施例３
ラテックスの塗布量を２０００ｇとした以外は実施例１と同様にして試験片（Ｃ３）とした。この例の場合、ＰＰヘッシャンクロスを境にＰＰヘッシャンクロス表面にラテックス層が形成され、雑フェルト側は十分なクッション性が確保されていた。
【００４９】
実施例４
有機減衰フィラーを配合していないラテックスのみからなり、その塗布量を１４００ｇとした以外は実施例１と同様にして試験片（Ｃ４）とした。この例の場合、ＰＰヘッシャンクロスを境にＰＰヘッシャンクロス表面にラテックス層が形成され、雑フェルト側は十分なクッション性が確保されていた。
【００５０】
比較例
ラテックスを塗布していないアンダーフェルトのみからなるものを実施例１と同様にして試験片（Ｅ１）とした。
【００５１】
上記実施例１〜４並びに比較例の各試験片について、それぞれ遮音度を測定し、その結果を図２に示した。尚、遮音度の測定は、図３に示す遮音箱を用い、その遮音箱上面の開口に試験片を取り付け、音源から試験片を透過した音、エネルギーを測定し、遮音度として防音性を評価した。遮音度の測定には、音源探査および心理音響評価システム（ブリュエル・ケア製、型式SY-3560）を用いた。
【００５２】
図２からフェルト単体の試験片Ｅ１に対し、ラテックスを塗布した試験片（Ｃ１〜Ｃ４）については、いずれも１５〜３０ｄＢの範囲で遮音度レベルがアップしていることが確認された。また、有機減衰フィラーを配合したラテックスを塗布した試験片（Ｃ１〜Ｃ３）の遮音度は、塗布量の増加に従い、向上していることが確認された。
【産業上の利用可能性】
【００５３】
本発明は、カーペットや絨毯をコンクリートスラブの床面上に敷設する際に使用される防音アンダーフェルト及びそれを用いた床面の防音施工方法であり、この発明をホテルや公共施設などの客室や廊下、ホールなどの床面に適用することで、床面から階下へと響く騒音を効果的に低減することができる。
【符号の説明】
【００５４】
１１・・・防音アンダーフェルト
１２・・・フェルト
１３・・・境界層（ＰＰヘッシャンクロス）
１４・・・ラテックス層
１５・・・コンクリートスラブからなる床面
１６・・・カーペット
【図１】
2016130402.tif 000004
【図２】
2016130402.tif 000005
【図３】
2016130402.tif 000006